(57)【特許請求の範囲】
【請求項１】
最初に支持フォイルが型押し具により型押しされ、ここで、型押し具がホログラム構造物を有し、次に、少なくとも１種類のホログラムがシート上に製造されるように、シートが型押し支持フォイル上に押し出され、被覆され又は注型される、
シートの製法。
【発明の詳細な説明】
【０００１】
【発明の属する技術分野】
本発明は、回折構造物により製造された光学的に活性な像を担持する偽造防止用ラベルの製造のための方法及びその製造された製品に関する。
【０００２】
【従来の技術】
ホログラムを複写することは技術的に非常に複雑であるので、それらは今日、例えば広範囲で使用されるチップカード（ｅｄカード）及び紙幣上に使用されている。
【０００３】
回折格子及びホログラムによるラベルの製造の既知の方法は非常に複雑で高価である。
【０００４】
元来、回折又はホログラムの構造物は型押し法（例えばシムを伴うＨｏｌｏｓｅｃｕｒｅ）又は印刷法（例えばＨｏｌｏｐｒｉｎｔ）により、シートの裏材料に移され、次の段階で金属フィルムの適用により可視化される。
【０００５】
ホログラムの金属フィルムを裏材料（例えばコンサートの切符、紙幣）に移す一つの方法は、熱型押し法による。これらのラベルの欠点は、それらが、機械的及び環境的影響に著しく感受性を有する点である。通常の使用条件下で、それらはそれらの光学的特性を喪失する可能性があるので、その喪失が偽造か又は頻回の使用の表れであるかを確認することができない。
【０００６】
この理由で、これらの欠点に対処するために、保護的ラミネートを伴うラベルが使用される。
【０００７】
この種類のホログラムのシートは以下の構造を有する。
・  構成する被覆フィルムが適用されている、好ましくは１２μｍの厚さをもつ例えばテレフタル酸ポリエチレン（ＰＥＴ）から製造された裏材料のシート
・  １ないし１０ｎｍの金属フィルム（例えば、蒸気被覆アルミニウム）
・  １０と１５μｍの間の好ましい厚さをもつ粘着性層。
【０００８】
この複数層構造物は、生成される生成物が機械的に、より抵抗性であるので、その目的を達成する。しかし、この構造物は個々の層が分離する傾向−すなわち、離層傾向−をもつので、使用を通してもたらされる破損の結果として真正の確認はもはや不可能である。これらの方法はすべて表面に適用されるので、例えばナンバープレートのために使用される既知のレーザーラベルに対して使用されるとしても、その際は、高度な光学的性質の極めて抵抗性の表面が変更され、損傷されるので、極めて限定された方法でのみ使用することができる。更に、前記のような追加的層の適用が、ＮｄＹＡＧレーザーによるマーク可能性及び切削可能性を防止する。
【０００９】
【発明が解決しようとする課題】
本発明の目的は、従来の当該技術分野の既知の欠点をもたないホログラムをもつシートを製造するための方法を提供する。
【００１０】
【課題を解決するための手段】
この目的は、請求項１に従って説明された方法により達成される。副請求項は、その方法の特に好都合な態様及び、ホログラムをもち、本発明の方法により得ることができるシートに関する。
【００１１】
従って、本発明は、そこで、まず最初に支持フォイルが型押し具により型押しされ（その際、型押し具はホログラム構造物をもつ）、次いで、構造物がそのシートに移行されて、少なくとも１種類のホログラムをもたらすように、型押し支持フォイル上にシートが製造される、シートの製造法を提供する。
【００１２】
従って、型押しされる材料に面する型押し具の側は、回折格子又はホログラムの像を含んでなる構造物を与えるような形態をもつ。
【００１３】
ホログラムはシート自体上に製造されるので、有害な多層構造は存在せず、この方法で製造された回折格子はシート自体と同様な抵抗性及びレーザー能を有する。
【００１４】
一つの好都合な態様においては、支持フォイルは恒久型押しされた熱硬化性又は熱可塑性材料、なかでもポリエステル又はポリアミドからなる。
【００１５】
支持フォイルは好ましくは１２ないし５００μｍ、なかでも５０μｍの厚さを有する。
【００１６】
支持フォイルには、その例が会社のロゴ又は広告である、非常に広範な種類のモチーフを付けることができる。支持フォイルの型押しは本発明のシートの可視表面上に雌印刷をもたらす。支持フォイルの型押しは例えば、金属型押しダイを使用して様々の厚さ及び／又は深さで実施することができる。型押しの深さは型押し工程で使用される磁気シリンダー、及び逆圧シリンダー上に働く型押し圧力設定に依存する。
【００１７】
更なる好都合な態様においては、シートは支持フォイル上に押し出されるか、被覆されるか又は注型される。
【００１８】
シートは好ましくは、なかでもその後に電子ビーム硬化を受ける被覆フィルムからなる。
【００１９】
それらの安定性が十分である場合は、４種類の被覆材料、例えば、酸硬化アルキド−メラミン樹脂、付加架橋ポリウレタン、フリーラジカル硬化スチレン被覆材料、等を、原則として、本発明の目的に使用することができる。しかし、放射線硬化被覆材料は、溶媒のめんどうな蒸発又は熱の作用を伴わずに非常に急速に硬化させるので、特に好都合である。このような被覆材料は例えば、Ａ．Ｖｒａｎｃｋｅｎ（Ｆａｒｂｅ  ｕｎｄ  Ｌａｃｋ，８３，３（１９７７）１７１）により説明されている。
【００２０】
更に、被覆フィルムは好ましくは、０．５ないし３０μｍ、なかでも５ないし１５μｍの厚さを有する。
【００２１】
好ましく使用される被覆フィルムは、型押し支持フォイルに適用され、高エネルギー（１５０ないし５００ｋＶ）の電子ビームの作用により、効果的に非酸素条件下で硬化される。
【００２２】
更に、被覆フィルムは好ましくは、多層であり、その層は硬化された、すなわち架橋被覆材料からなり、なかでも、それらは１ないし２０μｍの厚さの上部被覆フィルムを含んでなり、溶媒なしで適用され、そして電子ビームにより硬化され、そして２０ないし５００μｍの厚さの下方の被覆フィルムが溶媒なしで適用され、電子ビームにより硬化される。
【００２３】
更なる好都合な態様においては、５ないし７０μｍ、なかでも１０ないし３０μｍの厚さの追加的粘着層がシート上に配置され、必要な場合は、剥離紙をこの粘着層上に配置する。感圧粘着剤、熱溶融粘着剤又は反応粘着剤等を含んでなる第３層が、支持体に対する接着のために提供される。
【００２４】
最後に、本発明の概念は前記の方法により得られるシートを包含する。
【００２５】
本発明の方法に従って製造されたシートは当業者にとって予知不可能であったような多数の利点を特徴としてもつ。ホログラムに基づいたシートは早急に確認可能であり、そのホログラムは光学的に可視であるが実際的には触知不能である。従って、本質的に触覚的型押しは製造されない。当該シートを使用することにより、黒色の支持体上にすらのホログラムの提供が初めて可能になる。
【００２６】
本発明はそれらに限定はされずに、２種類の実施例について以下に説明されるであろう。
【００２７】
図２に従うと、所望のホログラムを最初に、支持フォイル１上に型押しされ、例えば本発明のシートの製造業者の会社のロゴを含んでなる。これは、金属型押しダイ３がその上に固定されているロール４を使用して実施される。型押しダイ３は適切な回折格子を有する。
【００２８】
支持フォイル１は矢印の方向に回転するロール４の下方を誘導され、５００ないし２０００ｐｓｉの圧力下で支持フォイル１上に圧迫される。支持フォイル１はその最大の間隔Ａが常に２０μｍ未満の幅を有する個々の型押しライン１１を担持している。
【００２９】
図２は、被覆フィルム２が、前以て型押しされた支持フォイル１上にいかに注型され、分配されるかを示している。被覆フィルム２においては、これはその幅Ｂが実質的に距離Ａと同一である型押しパターンをもたらす。
【００３０】
支持フィルム１からのシートの除去後、本発明の方法から得られたシート上の、この場合には触覚的型押しを残さないホログラムを確認することができる。
【００３１】
【実施例】
長鎖のポリエステルジオール、脂肪族ジイソシアナート及び末端アクリル基（分子量約１５００、官能性２）から製造された市販のアクリル酸ポリウレタンを、２０％のビスアクリル酸ヘキサンジオールと混合する。これは約１０Ｐａ＊ｓの高い粘度をもつ液体をもたらす。この液体を、
・  ３ロールミル上で１２％の炭素黒ＦＣＦ（平均粒子直径２３μｍ）とともに微粉砕することにより黒色ペーストＡ、及び
・  Ａｌ及びＳｉ安定化されたルチル顔料（ＴｉＯ2含量９０％、密度３．９ｇ／ｃｍ3）４５％の微粉砕により白色ペーストＢ、
を調製するために使用する。
【００３２】
ペーストＡを５０μｍの厚さの二軸延伸の、型押しポリエステルシート上に１０μｍの厚さで被覆し、８０ｋＧｙの線量をもつ電子ビーム３５０ｋｅＶにより、不活性ガス下で硬化する。
【００３３】
この上に、５０μｍの厚さの白色ペーストＢを適用し、再度、３Ｍｒａｄの線量をもつ電子ビームで不活性ガス下で硬化を実施する。
【００３４】
この生成物を、乾燥後、フィルムが２０μｍの厚さをもつように、ドイツ特許第１５  ６９  ８９８号に従う感圧性粘着剤で被覆する。感圧性粘着剤は市販の剥離紙で裏打ちされている。
【００３５】
次いで、製品の型押しされた、及びそうでない場合は鏡のように平滑な黒色表面が現れるように、ポリエステルシートを除去する。
【００３６】
この表面は、例えば調節可能なアウトレットのレーザーを使用して、バーコードで急速なマーク付けを実施することができる。コントラストが非常に強いのでそのコードは１ｍの距離から評価装置を使用して誤差なく、読み取ることができる。
【００３７】
２００℃で１時間の材料の加熱は、縦及び横方向に１％未満の収縮をもたらす。５００時間の水中への浸漬及び／又はウェザロメーター中での屋外暴露は何の不都合な効果をもたらさない。
【００３８】
本発明の主たる特徴と態様を以下に示す。
【００３９】
１．  最初に支持フォイルが型押し具により型押しされ、ここで、型押し具がホログラム構造物を有し、次に、少なくとも１種類のホログラムがシート上に製造されるように、シートが型押し支持フォイル上に製造される、
シートの製法。
【００４０】
２．  支持フォイルが永久型押しされた熱硬化性又は熱可塑性材料からなることを特徴とする、第１項記載の方法。
【００４１】
３．  支持フォイルがポリエステル又はポリアミドからなることを特徴とする、第１項及び第２項記載の方法。
【００４２】
４．  シートが支持フォイル上に押し出され、被覆され又は注型されることを特徴とする、第１項ないし第３項に記載の方法。
【００４３】
５．  シートが、なかでも、その後、電子ビームの硬化を受ける被覆フィルムからなる、第１項ないし第４項に記載の方法。
【００４４】
６．  被覆フィルムが０．５ないし３０μｍ、なかでも５ないし１５μｍの厚さを有することを特徴とする、第５項記載の方法。
【００４５】
７．  ５ないし７０μｍの厚さの追加的粘着層がシート上に配置され、そして必要な場合には、この粘着剤層上に剥離紙が配置されることを特徴とする、第１項ないし第６項記載の方法。
【００４６】
８．  前記の項目のうちの少なくとも１項に記載の方法により得ることができるシート。
【図面の簡単な説明】
【図１】支持フォイルの型押しを示す。
【図２】本発明のシートの構造を示す。
【図１】
0004627832.tif 000002
【図２】
0004627832.tif 000003